본 발명 에 따른 유전체 조성물 을 제조 하 기 위하 여 12 . 0 mol % 의 Bi 2 O 3 , 37 . 3 mol % 의 B 2 O 3 , 8 . 75 mol % 의 ZnO , 8 . 1 mol % 의 BaO , 4 . 0 mol % 의 Al 2 O 3 , 3 . 6 mol % 의 K 2 O , 5 . 83 mol % 의 SrO , 5 . 83 mol % 의 MgO , 23 . 33 mol % 의 CaO 의 조성 비 로 혼합 하 여 유리 모상 조성물 을 제조 한 결과 , 이 유리 모상 조성물 에 대하 여 유전 상수 는 11 ∼ 14 , 열팽창 계수 는 85 ∼ 92 × 10 - 7 ℃, 소성 온도 는 520 ℃ 이 하란 실험 치 를 얻 을 수 있 었 다 .